REVENDICATIONS 1 - Composition de polymère de polyoléfine réticulable présentant une stabilité au vieillissement thermique améliorée et durable, caractérisée en ce qu'elle comprend un polymère de polyoléfine réticulable, auquel est incorporée la combinaison d'un phénol à encombrement stérique à raison d'environ 0,5 à environ 5 parties en poids pour 100 parties en poids du polymère de polyoléfine et d'un ester saturé de l'acide bis-dithiopropionique à raison d'environ 0,5 à environ 5 parties en poids pour 100 parties en poids du polymère de polyoléfine. 2 - Composition selon la revendication 1, caractérisée en ce qu'elle renferme un ignifugeant constitué par la combinaison d'un composé organique halogéné et d'un oxyde d'antimoine. 3 - Composition selon la revendication 1, caractérisée en ce que l'on incorpore le phénol à encombrement stérique et l'ester saturé de l'acide dithiopropionique, à raison de quantités approximativement égales, pour chacun, qui varient entre environ 1,5 et environ 3 paries en poids pour 100 parties en poids du polymère de polyoléfine. 4 - Composition de polymère contenant de l'éthylène réticulée, présentant une stabilité au vieillissement thermique améliorée et durable, caractérisée en ce qu'elle comprend le produit réticulé d'au moins un polymère contenant de l'éthylène choisi dans le groupe constitué par le polyéthylène, les copolymères de l'éthylène et d'autres composés polymérisables, et les mélanges du polyéthylène et d'autres polymères, réticulées à l'aide d'un agent de réticulation peroxyde, auquel est incorporée la combinaison d'un phénol à encombrement stérique à raison d'environ 0,5 à environ 5 parties en poids pour 100 parties en poids du polymère contenant de l'éthylène et d'un ester saturé de l'acide bis-dithiopropionique à raison d'environ 0,5 à environ 5 parties en poids pour 100 parties en poids du polymère contenant de 1 'éthylène. 5 - Composition selon la revendication 4, caractérisée en ce qu'elle contient un antioxydant de diaryldithiophosphate de zinc et un ignifugeant constitué par la combinaison d'un composé organique halogéné et d'un oxyde d'antimoine. 6 - Composition de polymère de polyéthylène réticulé présen tant une stabilité au vieillissement thermique améliorée et durable, caractérisée en ce qu'elle est constituée par, approximativement en parties en poids relatives, le produit réticulé de Polymère de polyéthylène 100,0 Tétrakis (di-tertiobutyî-3o ,5'-hydroxy-4' phényle) -3 propionate de méthylène7 méthane 1 à 3 Dithiopropionate de distéaryle 1 à 3 Composé organique contenant des halogènes 25 à 45 Oxyde d'antimoine 12,5 à 22,5 Agent de réticulation peroxyde 2,5 à 4,5 7 - Procédé pour améliorer et prolonger la stabilité au vieillissement thermique de compositions de polymère de polyoléfines réticulées, caractérisé en ce qu'il comprend l'addition à un polymère contenant de l'éthylène réticulable par un peroxyde organique, de la combinaison d'un phénol à encombrement stérique en une quantité d'environ 0,5 à environ 5 parties en poids pour 100 parties en poids du polymère de polyoléfine et d'esters saturés de l'acide bis-dithiopropionique en une quantité d'environ 0,5 à environ 5 parties en poids pour 100 parties en poids du polymère de polyoléfine, et la réticulation du polymere de polyoléfine réticulable à l'aide d'un agent de réticulation, peroxyde organique. 8 - Procédé pour améliorer et pour prolonger la stabilité au vieillissement thermique de compositions de polymère contenant de l'éthylène réticulé, caractérisé en ce qu'il comprend l'addition à un polymère contenant de l'éthylène réticulable par un peroxyde organique choisi dans le groupe constitué par le polyéthylène, les copolymères de l'éthylène et d'autres matériaux polymérisables et les mélanges du polyéthylène et d'autres polymères, et les mélanges d'entre eux, de la combinaison d'un phénol à encombrement stérique en une quantité d'environ 0,5 à environ 5 parties en poids pour 100 parties en poids du polymère contenant de l'éthylène et d'esters saturés de l'acide bis-dithiopropionique -en une quantité d'environ 0,5 à environ 5 parties en poids pour 100 parties en poids du polymère contenant de l'éthy- lène, et la réticulation du polymère contenant de l'éthylène réticulable à l'aide d'un agent de réticulation peroxyde organique. 9 - Procédé pour améliorer et prolonger la stabilité au vieillissement thermique d'une composition de polyéthylène réticulée, ignifugée, caractérisé en ce qu'il comprend la combinaison des constituants suivants, en parties en poids relatives Polymère de polyéthylène 100,0 Tétrakis [(di-tertiobutyl-3',5'hydroxy-4' phényle) 3 propionate de méthylène3 méthane 1 à 3 Dithiopropionate de distéaryle 1 a 3 Composé organique contenant des halogènes 25 à 45 Oxyde d'antimoine 12,5 à 22,5 Agent de réticulation peroxyde 2,5 à 4,5 et la réticulation du polyéthylène réticulable combiné avec ces constituants. 10 - Conducteur électrique isolé caractérisé en ce que l'iso- lant est constitué pour le produit réticulé de l'une quelconque des revendications 1 à 6. il - Procédé de production d'un conducteur électrique isolé par une composition de polymère de polyoléfine réticulée, caractérisé en ce que cette composition résulte du procédé de l'une quelconque des revendications 7 à 9.